(57)【特許請求の範囲】
【請求項１】
少なくとも、記録媒体上でのＣＩＥＬＡＢ色空間において定義される色相角∠Ｈ°が８０°〜１１０°の範囲であるイエローインク、該色相角∠Ｈ°が３３０°〜３６０°の範囲であるマゼンタインク、及び該色相角∠Ｈ°が２３０〜２６０°の範囲であるシアンインクの３色のインクと、下記インク（Ａ）及び下記インク（Ｂ）と、を備えるインクセット。
インク（Ａ）：前記色相角∠Ｈ°が０°〜８０°の範囲であるインク
インク（Ｂ）：前記色相角∠Ｈ°が０°〜８０°の範囲であるインク
〔前記インク（Ａ）は前記マゼンタインクよりも高彩度かつ低明度であり、前記インク（Ｂ）は前記マゼンタインクよりも高彩度かつ高明度であり、前記イエローインクよりも高彩度かつ低明度である。
前記色相角（∠Ｈ°）は、∠Ｈ°＝ｔａｎ-1（ｂ*／ａ*）＋１８０（ａ*＜０の場合）、又は∠Ｈ°＝ｔａｎ-1（ｂ*／ａ*）＋３６０（ａ*＞０の場合）により求められる。ａ*及びｂ*は、ＣＩＥＬＡＢ色空間において定義される知覚色度指数を表す。〕
【請求項２】
前記イエローインクと前記シアンインクが錯体顔料を含む、請求項１に記載のインクセット。
【請求項３】
前記イエローインクは、Ｃ．Ｉ．ピグメントイエロー７４及びＣ．Ｉ．ピグメントイエロー１２９を顔料として含み、
前記シアンインクは、Ｃ．Ｉ．ピグメントブルー１５：４を顔料として含む、請求項１に記載のインクセット。
【請求項４】
前記シアンインクが白色顔料を含む、請求項１〜３の何れか１項に記載のインクセット。
【請求項５】
前記マゼンタインクがγ型Ｃ．Ｉ．ピグメントバイオレット１９及びＣ．Ｉ．ピグメントレッド２０２の固溶体を顔料として含む、請求項１〜４の何れか１項に記載のインクセット。
【請求項６】
前記インク（Ａ）はレッドインクである、請求項１〜５の何れか１項に記載のインクセット。
【請求項７】
前記インク（Ａ）は、Ｃ．Ｉ．ピグメントレッド１７７及び／又はＣ．Ｉ．ピグメントレッド１７９を顔料として含むレッドインクである、請求項１〜６の何れか１項に記載のインクセット。
【請求項８】
前記インク（Ｂ）はオレンジインクである、請求項１〜７の何れか１項に記載のインクセット。
【請求項９】
前記インク（Ｂ）は、Ｃ．Ｉ．ピグメントオレンジ４３及び／又はＣ．Ｉ．ピグメントレッド２４２を顔料として含むオレンジインクである、請求項１〜８の何れか１項に記載のインクセット。
【請求項１０】
前記インク（Ｂ）は、Ｃ．Ｉ．ピグメントオレンジ４３と、Ｃ．Ｉ．ピグメントレッド２４２との混合比が、４：１〜２：１である、請求項１〜９の何れか１項に記載のインクセット。
【請求項１１】
さらに、Ｃ．Ｉ．ピグメントブルー１５：１及び／又はＣ．Ｉ．ピグメントバイオレット２３を顔料として含むブルーインクを備える、請求項１〜１０の何れか１項に記載のインクセット。
【請求項１２】
前記各インク中の顔料固形分濃度が３重量％未満である、請求項１〜１１の何れか１項に記載のインクセット。
【請求項１３】
さらに、ブラックインクを備え、該ブラックインクはＣ．Ｉ．ピグメントブラック７を顔料として含む、請求項１〜１２の何れか１項に記載のインクセット。
【請求項１４】
さらに、ブラックインクを備え、該ブラックインクの顔料固形分濃度が１重量％以下である、請求項１〜１３の何れか１項に記載のインクセット。
【請求項１５】
さらに、クリアインクを備える、請求項１〜１４の何れか１項に記載のインクセット。
【請求項１６】
炭素数５〜１０の分岐を有してもよいアルカンジオールを３重量％以上１５重量％以下含む、請求項１〜１５の何れか１項に記載のインクセット。
【請求項１７】
界面活性剤として、ポリオルガノシロキサンを含む、請求項１〜１６の何れか１項に記載のインクセット。
【請求項１８】
界面活性剤として、下記一般式で表されるポリオルガノシロキサンを含む、請求項１〜１７の何れか１項に記載のインクセット。
【化１】
0005115695.tif 000015
（式中、Ｒは水素原子またはメチル基を表し、ａは７〜１１の整数を表し、ｍは２０〜７０の整数を表し、ｎは２〜５の整数を表す。）
【請求項１９】
界面活性剤として、さらに、下記一般式で表されるポリオルガノシロキサンを含む、請求項１８に記載のインクセット。
【化２】
0005115695.tif 000016
（式中、Ｒは水素原子またはメチル基を表し、ａは９〜１３の整数を表し、ｍは２〜４の整数を表し、ｎは１〜２の整数を表す。）
【発明の詳細な説明】
【技術分野】
【０００１】
本発明は、インクセットに関し、特に、記録した際の粒状性抑制、擬似輪郭抑制、虹光抑制、色再現性、及び光沢性を満足できるインクセットに関する。
【背景技術】
【０００２】
従来から、カラーインクジェット記録用のインクセットとして、イエロー（Ｙ）、マゼンタ（Ｍ）、及びシアン（Ｃ）のインクを備えた３色インクセットや、さらにブラック（Ｋ）のインクを加えた４色インクセットが提供されている。また、得られる記録物における色再現性を高めるために、ＹＭＣインクに加えて、レッド（Ｒ）及び／又はバイオレット（Ｖ）のインクを備えたインクセットが提案されている（例えば、特許文献１を参照）。また、ＹＭＣインクに加えて、オレンジ（Ｏｒ）及びグリーン（Ｇｒ）の２色の特色インクを備えたインクセットも提案されている（例えば、特許文献２を参照）。
【０００３】
【特許文献１】国際公開第０２／１００９５９号パンフレット
【特許文献２】国際公開第９９／０５２３０号パンフレット
【発明の開示】
【発明が解決しようとする課題】
【０００４】
しかしながら、特許文献１のインクセットを用いた記録では、光沢性は優れるが、干渉色（ブロンジング）のさらなる抑制が望まれる。また、特許文献２のインクセットを用いた記録では、顔料固形分が３重量％以上であるために、印画紙ベースの光沢メディア（例えば、写真用紙＜光沢＞（製品番号KA420PSK）（セイコーエプソン社製））上において、さらなる光沢性の向上が望まれる。
【０００５】
そして、従来のインクセットでは、記録サンプルにおける人肌色の階調性が十分実現されていなかった。すなわち、従来のインクセットでは、人肌色の暗部の色再現において、粒状性が劣化してしまう問題、擬似輪郭が発生してしまう問題、色再現のために記録されるＣインクのドットとＹインクのドットが局所的に重なって人肌色の暗部が緑味に転ぶ現象（緑転び）が発生してしまう問題、Ｃインクの顔料固形分濃度が３重量％以下になると赤味の干渉色を発生させるために、人肌色の暗部においてドット重なりの緑と干渉色の赤とが混在し、虹色に光る現象（虹光）が強くなる問題、等がある。このような問題は、露出等が不適切に撮影された乳幼児の顔写真において、顕著である。
【０００６】
そこで、本発明は、記録した際の粒状性抑制、擬似輪郭抑制、虹光抑制、色再現性、及び光沢性を満足できるインクセットを提供することを目的とする。
【課題を解決するための手段】
【０００７】
本発明者らは、鋭意検討した結果、特定のＹＭＣインク、特定のインク（Ａ）、及び特定のインク（Ｂ）を備えたインクセットが、記録した際の粒状性抑制、擬似輪郭抑制、虹光抑制、及び色再現性の向上を満足できることを知見し、本発明を完成するに至った。
【０００８】
すなわち、本発明は、（１）少なくとも、記録媒体上でのＣＩＥＬＡＢ色空間において定義される色相角∠Ｈ°が８０°〜１１０°の範囲であるイエローインク、該色相角∠Ｈ°が３３０°〜３６０°の範囲であるマゼンタインク、及び該色相角∠Ｈ°が２３０〜２６０°の範囲であるシアンインクの３色のインクと、下記インク（Ａ）及び下記インク（Ｂ）と、を備えるインクセット
インク（Ａ）：前記色相角∠Ｈ°が０°〜８０°の範囲であるインク
インク（Ｂ）：前記色相角∠Ｈ°が０°〜８０°の範囲であるインク
〔前記インク（Ａ）は前記マゼンタインクよりも高彩度かつ低明度であり、前記インク（Ｂ）は前記マゼンタインクよりも高彩度かつ高明度であり、前記イエローインクよりも高彩度かつ低明度である。前記色相角（∠Ｈ°）は、∠Ｈ°＝ｔａｎ-1（ｂ*／ａ*）＋１８０（ａ*＜０の場合）、又は∠Ｈ°＝ｔａｎ-1（ｂ*／ａ*）＋３６０（ａ*＞０の場合）により求められる。ａ*及びｂ*は、ＣＩＥＬＡＢ色空間において定義される知覚色度指数を表す。〕；
（２）前記イエローインクと前記シアンインクが錯体顔料を含む、前記（１）に記載のインクセット；
（３）前記イエローインクは、Ｃ．Ｉ．ピグメントイエロー７４と、Ｃ．Ｉ．ピグメントイエロー１２９と、を顔料として含み、前記シアンインクは、Ｃ．Ｉ．ピグメントブルー１５：４を顔料として含む、前記（１）に記載のインクセット；
（４）前記シアンインクが白色顔料を含む、前記（１）〜（３）の何れかに記載のインクセット；
（５）前記マゼンタインクがγ型Ｃ．Ｉ．ピグメントバイオレット１９及びＣ．Ｉ．ピグメントレッド２０２の固溶体を顔料として含む、前記（１）〜（４）の何れか１に記載のインクセット；
（６）前記インク（Ａ）はレッドインクである、前記（１）〜（５）の何れか１に記載のインクセット；
（７）前記インク（Ａ）は、Ｃ．Ｉ．ピグメントレッド１７７及び／又はＣ．Ｉ．ピグメントレッド１７９を顔料として含むレッドインクである、前記（１）〜（６）の何れか１に記載のインクセット；
（８）前記インク（Ｂ）はオレンジインクである、前記（１）〜（７）の何れか１に記載のインクセット；
（９）前記インク（Ｂ）は、Ｃ．Ｉ．ピグメントオレンジ４３及び／又はＣ．Ｉ．ピグメントレッド２４２を顔料として含むオレンジインクである、前記（１）〜（８）の何れか１に記載のインクセット；
（１０）前記インク（Ｂ）は、Ｃ．Ｉ．ピグメントオレンジ４３と、Ｃ．Ｉ．ピグメントレッド２４２との混合比が、４：１〜２：１である、前記（１）〜（９）の何れか１に記載のインクセット；
（１１）さらに、Ｃ．Ｉ．ピグメントブルー１５：１及び／又はＣ．Ｉ．ピグメントバイオレット２３を顔料として含むブルーインクを備える、前記（１）〜（１０）の何れか１に記載のインクセット；
（１２）前記各インク中の顔料固形分濃度が３重量％未満である、前記（１）〜（１１）の何れか１に記載のインクセット；
（１３）さらに、ブラックインクを備え、該ブラックインクはＣ．Ｉ．ピグメントブラック７を顔料として含む、前記（１）〜（１２）の何れか１に記載のインクセット；
（１４）さらに、ブラックインクを備え、該ブラックインクの顔料固形分濃度が１重量％以下である、前記（１）〜（１３）の何れか１に記載のインクセット；
（１５）さらに、クリアインクを備える、前記（１）〜（１４）の何れか１に記載のインクセット；
（１６）炭素数５〜１０の分岐を有してもよいアルカンジオールを３重量％以上１５重量％以下含む、前記（１）〜（１５）の何れか１に記載のインクセット；
（１７）界面活性剤として、ポリオルガノシロキサンを含む、前記（１）〜（１６）の何れか１に記載のインクセット；
（１８）界面活性剤として、下記一般式で表されるポリオルガノシロキサンを含む、前記（１）〜（１７）の何れか１に記載のインクセット
【化１】
0005115695.tif 000002
（式中、Ｒは水素原子またはメチル基を表し、ａは７〜１１の整数を表し、ｍは２０〜７０の整数を表し、ｎは２〜５の整数を表す。）；
（１９）界面活性剤として、さらに、下記一般式で表されるポリオルガノシロキサンを含む、前記（１８）に記載のインクセット
【化２】
0005115695.tif 000003
（式中、Ｒは水素原子またはメチル基を表し、ａは９〜１３の整数を表し、ｍは２〜４の整数を表し、ｎは１〜２の整数を表す。）；を提供する。
【発明の効果】
【０００９】
本発明によれば、記録した際の粒状性抑制、擬似輪郭抑制、虹光抑制、及び色再現性、及び光沢性を満足できるインクセットを提供することができる。
【発明を実施するための最良の形態】
【００１０】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１１】
本発明のインクセットは、少なくとも、記録媒体上でのＣＩＥＬＡＢ色空間において定義される色相角∠Ｈ°が約８０°〜約１１０°の範囲であるイエローインク、該色相角∠Ｈ°が約３３０°〜約３６０°の範囲であるマゼンタインク、及び該色相角∠Ｈ°が約２３０〜約２６０°の範囲であるシアンインクの３色のインクと、下記インク（Ａ）及び下記インク（Ｂ）と、を備える。
インク（Ａ）：前記色相角∠Ｈ°が約０°〜約８０°の範囲であるインク
インク（Ｂ）：前記色相角∠Ｈ°が約０°〜約８０°の範囲であるインク
〔前記インク（Ａ）は前記マゼンタインクよりも高彩度かつ低明度であり、前記インク（Ｂ）は前記マゼンタインクよりも高彩度かつ高明度であり、前記イエローインクよりも高彩度かつ低明度である。
前記色相角（∠Ｈ°）は、∠Ｈ°＝ｔａｎ-1（ｂ*／ａ*）＋１８０（ａ*＜０の場合）、又は∠Ｈ°＝ｔａｎ-1（ｂ*／ａ*）＋３６０（ａ*＞０の場合）により求められる。ａ*及びｂ*は、ＣＩＥＬＡＢ色空間において定義される知覚色度指数を表す。〕
【００１２】
「記録媒体」は、好ましくはインクジェット記録方法等において通常用いられる記録媒体であり、特に、ＰＭ写真用紙（セイコーエプソン株式会社製）であることが好ましい。
【００１３】
各インクの色材は顔料インクであることが好ましい。
【００１４】
このような構成としたことにより、記録した際の粒状性抑制、擬似輪郭抑制、虹光抑制、色再現性、及び光沢性を満足することができる。すなわち、上記構成としたことにより、光沢性を維持しつつ、記録サンプルにおける人肌色の階調性が改善される。
【００１５】
人肌色の暗部の色再現において、粒状性が劣化することを抑制でき、擬似輪郭の発生を抑制でき、インクの顔料固形分濃度が低い場合に生じる虹光りを軽減することができる。
【００１６】
また、ａ*＞０の場合において、高明度、中明度、低明度領域における色再現性が一層向上する。
【００１７】
前記インク（Ａ）がＭインクよりも高彩度かつ低明度であるが、Ｙインクの明度が低いので、粒状性を劣化させることがなく、さらに、Ｍインクの彩度が高くインク（Ｂ）の彩度が高いので、擬似輪郭を抑制することができるので、人肌色において同一色相で明度を低下させることができる。
【００１８】
前記インク（Ｂ）がＭインクよりも高彩度かつ高明度であり、Ｙインクよりも高彩度かつ低明度であるので、インク（Ｂ）を積極的に発生させても粒状性が劣化することがない。このため、Ｙインクの代替としてインク（Ｂ）を使用できるので、ＣインクのドットとＹインクのドットが重なる頻度を効果的に低減でき、緑転びを抑制することができる。
【００１９】
また、Ｃインクに対してインク（Ｂ）の色相角の差がほぼ１８０度なので、Ｃインクが発生した場合でも緑転びすることなく、効果的に明度を低下させることができる。
【００２０】
前記イエローインクは錯体顔料を含むことが好ましい。
【００２１】
前記イエローインクに含まれる顔料としては、例えば、Ｃ．Ｉ．ピグメントイエロー（ＰＹ）１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの１種又は２種以上が用いられる。
【００２２】
前記イエローインクは、特に、Ｃ．Ｉ．ピグメントイエロー７４（ＰＹ７４）と、Ｃ．Ｉ．ピグメントイエロー１２９（ＰＹ１２９）と、を顔料として含むことが好ましい。
【００２３】
前記シアンインクは錯体顔料を含むことが好ましい。
【００２４】
前記シアンインクに含まれる顔料としては、例えば、Ｃ．Ｉ．ピグメントブルー（ＰＢ）１，２，３，１５：３，１５：４，１５：３４，１６，２２，６０；Ｃ．Ｉ．バットブルー４，６０，Ｃ．Ｉ．ピグメントブルー７６（ＰＢ７６）等が挙げられ、これらの１種又は２種以上が用いられる。
【００２５】
前記シアンインクは、特に、Ｃ．Ｉ．ピグメントブルー１５：４（ＰＢ１５：４）を顔料として含むことが好ましい。
【００２６】
前記シアンインクは、さらに白色顔料を含むことが好ましい。白色顔料としては、二酸化チタン、二酸化ジルコニア等の第ＩＶ族元素酸化物が挙げられる。シアンインクが白色顔料を含むことにより、干渉色の赤光が抑制され、虹光を抑制することができる。
【００２７】
前記マゼンタインクに含有される顔料としては、例えば、Ｃ．Ｉ．ピグメントレッド（ＰＲ）５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９（ＰＶ１９）等が挙げられ、これらの１種又は２種以上が用いられる。
【００２８】
前記マゼンタインクは、特に、γ型Ｃ．Ｉ．ピグメントバイオレット１９（ＰＶ１９）及びＣ．Ｉ．ピグメントレッド２０２（ＰＲ２０２）の固溶体を顔料として含むことが好ましい。「γ型Ｃ．Ｉ．ピグメントバイオレット１９と、Ｃ．Ｉ．ピグメントレッド２０２と、の固溶体」とは、γ型ＰＶ１９と、ＰＲ２０２とが固体で互いに溶けた状態をなす結晶を意味する。上記固溶体のγ型ＰＶ１９とＰＲ２０２との量比は本発明の範囲内で適宜調整できるが、γ型ＰＶ１９の重量がＰＶ２０２の重量よりも大きいことが好ましい。
【００２９】
前記固溶体の好適な例の粉末Ｘ線回折分析の結果を図１に示す。本分析においては、PaNalytical X'PertProを用いて、深さ０．５ｍｍのガラスセルに試料を詰めて測定した。
【００３０】
上記好適なマゼンタインクは、上記固溶体に加えて、ＰＶ１９、ＰＶ３２等のその他のマゼンタ系顔料をさらに含んでいてもよい。
【００３１】
前記インク（Ａ）はレッドインクであることが好ましい。
【００３２】
前記インク（Ａ）に含まれる顔料としては、Ｃ．Ｉ．ピグメントレッド（ＰＲ）１７，４９：２，１１２，１４９，１７７，１７８，１７９，１８８，２５４，２５５及び２６４からなる群から選ばれる１種又は２種以上が好適に用いられる。
【００３３】
前記インク（Ａ）は、特に、Ｃ．Ｉ．ピグメントレッド１７７（ＰＲ１７７）及び／又はＣ．Ｉ．ピグメントレッド１７９（ＰＲ１７９）を顔料として含むレッドインクであることが好ましい。
【００３４】
前記インク（Ｂ）はオレンジインクであることが好ましい。
【００３５】
前記インク（Ｂ）に含まれる顔料としては、Ｃ．Ｉ．ピグメントオレンジ５，４３，３６，６２，２４２からなる群から選ばれる１種又は２種以上が好適に用いられる。
【００３６】
前記インク（Ｂ）は、特に、Ｃ．Ｉ．ピグメントオレンジ４３（ＰＯｒ４３）及び／又はＣ．Ｉ．ピグメントレッド２４２（ＰＲ２４２）を顔料として含むオレンジインクであることが好ましい。Ｃ．Ｉ．ピグメントオレンジ４３（ＰＯｒ４３）及びＣ．Ｉ．ピグメントレッド２４２（ＰＲ２４２）を顔料として含む場合、耐光性と発色性を兼ね備えたインクを得る観点から、前記Ｃ．Ｉ．ピグメントオレンジ４３と、Ｃ．Ｉ．ピグメントレッド２４２との混合比は、４：１〜２：１であることが好ましい。
【００３７】
インクセットは、さらに、Ｃ．Ｉ．ピグメントブルー７６（ＰＢ７６）、Ｃ．Ｉ．ピグメントブルー１５：１（ＰＢ１５：１）、ニッケルフタロシアニン及び／又はＣ．Ｉ．ピグメントバイオレット２３（ＰＶ２３）を顔料として含むブルーインクを備えていてもよい。
【００３８】
前記各インク中の顔料固形分濃度は、３重量％未満であることが好ましい。
【００３９】
インクセットは、さらに、ブラックインクを備え、該ブラックインクはＣ．Ｉ．ピグメントブラック７を顔料として含んでいてもよい。
【００４０】
インクセットが、さらに、ブラックインクを備える場合、該ブラックインクの顔料固形分濃度は１重量％以下であることが好ましい。
【００４１】
ブラックインクに含有される顔料としては、例えば、ファーネスブラック、ランプブラック、アセチレンブラック、チャンネルブラック等のカーボンブラック（Ｃ．Ｉ．ピグメントブラック７）類、酸化鉄顔料等の無機顔料；アニリンブラック（Ｃ．Ｉ．ピグメントブラック１）等の有機顔料等が挙げられる。特に、カーボンブラックを用いることが好ましく、好ましいカーボンブラックの例として、三菱化学製のNo.2300, No.900, MCF88, No.33, No.40, No.52, MA7, MA8, MA100, No.2200B等、コロンビア製のRaven5750， Raven5250, Raven5000, Raven3500, Raven1255, Raven700等、キャボット社製のRegal 400R, Regal 400R, Regal 1660R, Mogul 1, Monarch700, Monarch800, Monarch880, Monarch900, Monarch1000, Monarch1100, Monarch1300, Monarch1400等、テグッサ社製のColor Black FW1, Color Black FW2, Color Black FW2V, Color Black FW18, Color Black FW200, Color Black S150, Color Black S160, Color Black S170, Printex 35, Printex U, Printex V, Printex 140U, Specil Black 6, Specil Black5, Specil Black 4A, Specil Black 4等が挙げられる。
【００４２】
インクセットは、さらに、着色剤を含まないクリアインクを備えていてもよい。クリアインクを備えることにより、光沢性、発色性、耐擦性、及び保存安定性に優れた記録画像が得られる。
【００４３】
各インクは、顔料の分散安定性を高めるために分散剤を含有させることが好ましい。好適な分散剤の例としては、カチオン性分散剤、アニオン性分散剤、ノニオン性分散剤、界面活性剤が挙げられる。
【００４４】
アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。
【００４５】
ノニオン性分散剤としては、ポリビニルピロリドン、ポリプロピレングリコール、ビニルピロリドン−酢酸ビニル共重合体等が挙げられる。
【００４６】
分散剤としての界面活性剤としては、ドデシルベンゼンスルホン酸ナトリウム、ラウリル酸ナトリウム、ポリオキシエチレンアルキルエーテルサルフェートのアンモニウム塩等のアニオン性界面活性剤、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等のノニオン性界面活性剤、が挙げられる。特に、顔料の分散安定性を高める観点から、スチレン−（メタ）アクリル酸共重合体を用いることが好ましい。
【００４７】
分散剤は、各インク中、固形分換算で好ましくは、０．１〜１０重量％、更に好ましくは、０．３〜６重量％含有される。
【００４８】
各インクは、炭素数５〜１０の分岐を有してもよいアルカンジオールを３重量％以上１５重量％以下含むことが好ましい。特に、水溶性の１，２−アルカンジオールを８〜１５重量％含むことが好ましい。あるいは、水溶性の両末端アルカンジオールを３〜８重量％含むことが好ましい。４−メチル−１，２−ペンタンジオール、１，２−ペンタンジオール、３，３−ジメチル−１，２−ブタンジオール、４，４−ジメチル−１，２−ペンタンジオール、５−メチル−１，２−ヘキサンジオール，１，２−ヘキサンジオール、１，２−ヘプタンジオール、１，２−オクタンジオールが好ましい。さらには、４−メチル−１，２−ペンタンジオール、１，２−ヘキサンジオールが好ましい。
【００４９】
各インクは、湿潤剤として、多価アルコール類、糖類、エチレンオキサイド鎖を有する多価アルコール類を１種又は２種以上含むことが好ましい。このような湿潤剤を加えることによって、インクジェット記録用に用いた場合に、インクの乾燥を防いでインクジェットプリンタのヘッドでの目詰まりが抑制される。
【００５０】
湿潤剤としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；糖アルコール等の糖類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等のエチレンオキサイド鎖を有する多価アルコール類；等が挙げられ、これらの１種又は２種以上が用いられる。
【００５１】
湿潤剤は、各インク中、固形分換算で好ましくは３〜１６重量％含有される。
【００５２】
各インクは、浸透剤として、ラクトン類、ラクタム類（ピロリドン類）、アルカンジオール類、グリコールエーテル類を１種又は２種以上含んでもよい。浸透剤を加えることによって、記録媒体への濡れ性を高めてインクの浸透性を高めることができる。
【００５３】
浸透剤としては、例えば、γ−ブチロラクトン等のラクトン類、２−ピロリドン、Ｎ−メチル−２−ピロリドン等のラクタム類（ピロリドン類）；１，２−ペンタンジオール、４−メチル−１，２−ペンタンジオール、１，２−ヘキサンジオール等のアルカンジオール等；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等のグリコールエーテル類；が挙げられる。
【００５４】
浸透剤は、各インク中、固形分換算で好ましくは８〜１５重量％含有される。
【００５５】
各インクは、界面活性剤として、アセチレングリコール類、ポリシロキサン類を１種又は２種以上含んでもよい。界面活性剤を加えることによって、記録媒体への濡れ性を高めてインクの浸透性を高めることができる。
【００５６】
各インクは、界面活性剤として、ポリオルガノシロキサンを含むことが好ましい。
【００５７】
本発明のマゼンタインク組成物がポリオルガノシロキサンを含む場合、一種のポリオルガノシロキサンを含んでもよいし、又は二種以上のポリオルガノシロキサンを含んでもよい。
【００５８】
各インクは、界面活性剤として、下記一般式で表されるポリオルガノシロキサンを含むことが好ましい。
【化３】
0005115695.tif 000004
（式中、Ｒは水素原子またはメチル基を表し、ａは７〜１１の整数を表し、ｍは２０〜７０の整数を表し、ｎは２〜５の整数を表す。）
【００５９】
このような好適な構成とすることにより、光沢感が一層向上した記録物を得ることができる。
【００６０】
又は、各インクは、界面活性剤として、上記一般式で表されるポリオルガノシロキサンに加えて、さらに、下記一般式で表されるポリオルガノシロキサンを含むことが好ましい。
【化４】
0005115695.tif 000005
（式中、Ｒは水素原子またはメチル基を表し、ａは９〜１３の整数を表し、ｍは２〜４の整数を表し、ｎは１〜２の整数を表す。）
【００６１】
このような好適な構成とすることにより、印刷本紙に記録した際の凝集むらを抑制することができる。
【００６２】
各インクは、インクの乾燥時間を短縮する観点から、低沸点有機溶媒を含んでもよい。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００６３】
各インクは、前述した顔料、分散剤、湿潤剤、低沸点有機溶媒、浸透剤、界面活性剤等の成分を含有し、バランスとして水を含有することが好ましい。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００６４】
各インクには、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００６５】
ｐＨ調整剤としては、水酸化カリウム、水酸化ナトリウム、トリエタノールアミン、トリプロパノールアミン等を挙げることができる。ｐＨ調整剤の添加量は目的とするｐＨに応じて決定される。
【００６６】
本発明のインクセットは、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。
【実施例】
【００６７】
以下、本発明を実施例によりさらに詳細に説明するが、本発明はこれらの実施例に限定されるものではない。当業者は、以下に示す実施例のみならず様々な変更を加えて実施することが可能であり、かかる変更も本特許請求の範囲に包含される。
【００６８】
〔実施例１〕
マゼンタインクとして、γ型ＰＶ１９とＰＲ２０２との固溶体（以下、固溶体という）であってγ型ＰＶ１９の重量がＰＲ２０２の重量よりも大きい固溶体を含むマゼンタインク組成物を以下の配合により調製した。また、以下の配合によるイエローインク、シアンインク、レッドインク、オレンジインク、ブラックインクをそれぞれ調製し、インクセットを得た。
【００６９】
＜マゼンタインク組成物；実施例１＞
固溶体                                        ２．２重量％
スチレンアクリル酸共重合樹脂                  ０．８重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７０】
＜イエローインク組成物；実施例１＞
ＰＹ７４                                      １．５重量％
ＰＹ１２９                                    ０．５重量％
スチレンアクリル酸共重合樹脂                  ０．８重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７１】
＜シアンインク組成物；実施例１＞
ＰＢ１５：４                                  １．５重量％
二酸化チタン                                  ０．５重量％
スチレンアクリル酸共重合樹脂                  ０．８重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７２】
＜レッドインク組成物；実施例１＞
ＰＲ１７７                                    ２．５重量％
スチレンアクリル酸共重合樹脂                  １．０重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７３】
＜オレンジインク組成物；実施例１＞
ＰＯｒ４３                                    ２．０重量％
スチレンアクリル酸共重合樹脂                  ０．８重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７４】
＜ブラックインク組成物；実施例１＞
ＰＣＢ７                                      １．５重量％
ＰＢ１５：４                                  ０．２重量％
スチレンアクリル酸共重合樹脂                  ０．８重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７５】
〔比較例１〕
比較例１のインクセットとしては、以下の配合によるマゼンタインク、イエローインク、シアンインク、ブルーインク組成物をそれぞれ調製し、さらに実施例１のものと同組成のレッドインク及びブラックインクを備えるインクセットとした。
【００７６】
＜マゼンタインク組成物；比較例１＞
ＰＶ１９                                      ２．０重量％
スチレンアクリル酸共重合樹脂                  ０．８重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７７】
＜イエローインク組成物；比較例１＞
ＰＹ  ７４                                    ３．０重量％
スチレンアクリル酸共重合樹脂                  １．２重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７８】
＜シアンインク組成物；比較例１＞
ＰＢ１５：４                                  １．５重量％
スチレンアクリル酸共重合樹脂                  ０．８重量％
グリセリン                                  １０．０重量％
４−メチル−１，２−ペンタンジオール          ８．０重量％
トリエタノールアミン                          ０．９重量％
ＢＹＫＵＶ３５１０（ビッグケミー社）          ０．１重量％
純水                                                残量
計  １００．０重量％
【００７９】
＜ブルーインク組成物；比較例２＞
ＰＶ２３                                      １．５重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００８０】
上記のようにして調製した各インク組成物を、インクジェットプリンタ（商品名「ＭＣ−２０００」、セイコーエプソン（株）製）のインクカートリッジに装着し、写真用紙＜光沢＞（セイコーエプソン（株）製)に、１４４０×１４４０ｄｐｉの解像度で、Ｄｕｔｙ（％）を変化させて記録を行い、各記録物について、Ｌ*値、ａ*値、ｂ*値を測定した。
【００８１】
「ｄｕｔｙ」は、Ｄｕｔｙ＝（実印字ドット数）／（縦解像度×横解像度）×１００（％）で定義される。
【００８２】
Ｌ*値、ａ*値、ｂ*値及びＣ*値の測定は、分光光度計GRETAG MACBETH SPM50（GRETAG社製）を用いて行った。具体的には、光源D50、光源フィルタなしで、白色標準は絶対白とし、視野角は2°とした。
【００８３】
ｈ（色相角（°））は、∠Ｈ°＝ｔａｎ-1（ｂ*／ａ*）＋１８０（ａ*＜０の場合）、又は∠Ｈ°＝ｔａｎ-1（ｂ*／ａ*）＋３６０（ａ*＞０の場合）により求めた。
【００８４】
実施例１のインクセットの結果を表１、２に示す。
【００８５】
【表１】
0005115695.tif 000006
【００８６】
【表２】
0005115695.tif 000007
【００８７】
比較例１のインクセットの結果を表３、４に示す。
【００８８】
【表３】
0005115695.tif 000008
【００８９】
【表４】
0005115695.tif 000009
【００９０】
〔実施例２〕
マゼンタインクとして、γ型ＰＶ１９とＰＲ２０２との固溶体（以下、固溶体という）であってγ型ＰＶ１９の重量がＰＲ２０２の重量よりも大きい固溶体を含むマゼンタインク組成物を以下の配合により調製した。また、以下の配合によるイエローインク、シアンインク、レッドインク、オレンジインク、ブラックインクをそれぞれ調製し、インクセットを得た。
【００９１】
＜マゼンタインク組成物；実施例２＞
固溶体                                        ２．２重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００９２】
＜イエローインク組成物；実施例２＞
ＰＹ７４                                      １．５重量％
ＰＹ１２９                                    ０．５重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００９３】
＜シアンインク組成物；実施例２＞
ＰＢ１５：４                                  １．５重量％
二酸化チタン                                  ０．５重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００９４】
＜レッドインク組成物；実施例２＞
ＰＲ１７７                                    ２．５重量％
スチレンアクリル酸共重合樹脂                  １．０重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００９５】
＜オレンジインク組成物；実施例２＞
ＰＯｒ４３                                    １．５重量％
ＰＯｒ２４２                                  ０．５重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００９６】
＜ブラックインク組成物；実施例２＞
ＰＣＢ７                                      １．５重量％
ＰＢ１５：４                                  ０．２重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００９７】
〔比較例２〕
比較例２のインクセットとしては、以下の配合によるマゼンタインク、イエローインク、シアンインク、ブルーインクをそれぞれ調製し、さらに実施例２のものと同組成のレッドインク及びブラックインクを備えるインクセットとした。
【００９８】
＜マゼンタインク組成物；比較例２＞
ＰＶ１９                                      ２．０重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【００９９】
＜イエローインク組成物；比較例２＞
ＰＹ  ７４                                    ３．０重量％
スチレンアクリル酸共重合樹脂                  １．２重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【０１００】
＜シアンインク組成物；比較例２＞
ＰＢ１５：４                                  １．５重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【０１０１】
＜ブルーインク組成物；比較例２＞
ＰＶ２３                                      １．５重量％
スチレンアクリル酸共重合樹脂                  ０．８重量％
グリセリン                                  １０．０重量％
１，２−ヘキサンジオール                      ８．０重量％
１，５−ペンタンジオール                      ３．０重量％
トリエタノールアミン                          ０．９重量％
ＢＹＫＵＶ３５１０（ビッグケミー社）          ０．１重量％
純水                                                残量
計  １００．０重量％
【０１０２】
上記のようにして調製した各インク組成物を、インクジェットプリンタ（商品名「ＭＣ−２０００」、セイコーエプソン（株）製）のインクカートリッジに装着し、写真用紙＜光沢＞（セイコーエプソン（株）製)に、１４４０×１４４０ｄｐｉの解像度で、Ｄｕｔｙ（％）を変化させて記録を行い、各記録物について、Ｌ*値、ａ*値、ｂ*値を測定した。
【０１０３】
「ｄｕｔｙ」は、Ｄｕｔｙ＝（実印字ドット数）／（縦解像度×横解像度）×１００（％）で定義される。
【０１０４】
Ｌ*値、ａ*値、ｂ*値及びＣ*値の測定は、分光光度計GRETAG SPM（GRETAG社製）を用いて行った。具体的には、光源D50、光源フィルタなしで、白色標準は絶対白とし、視野角は2°とした。
【０１０５】
ｈ（色相角（°））は、∠Ｈ°＝ｔａｎ-1（ｂ*／ａ*）＋１８０（ａ*＜０の場合）、又は∠Ｈ°＝ｔａｎ-1（ｂ*／ａ*）＋３６０（ａ*＞０の場合）により求めた。
【０１０６】
実施例２のインクセットの結果を表５、６に示す。
【０１０７】
【表５】
0005115695.tif 000010
【０１０８】
【表６】
0005115695.tif 000011
【０１０９】
比較例２のインクセットの結果を表７、８に示す。
【０１１０】
【表７】
0005115695.tif 000012
【０１１１】
【表８】
0005115695.tif 000013
【０１１２】
表１〜８のデータを用いてグラフ化したものを図２〜６及び図８〜１０に示す。
【０１１３】
図２は、実施例１のインクセットを用いて記録した記録物のａ*値とｂ*値の関係を示すグラフである。図２に示すように、実施例１のオレンジインクとシアンインクがほぼ正反対の色相であることが分かった。
【０１１４】
図８は、実施例１のオレンジインクと実施例２のオレンジインクを用いて記録した記録物のａ*値とｂ*値の関係を示すグラフである。図８に示すように、実施例１のオレンジインクの色相と実施例２のオレンジインクの色相に大きな違いがないことがわかった。
【０１１５】
図３は、実施例１及び比較例１のイエローインクを用いて記録した記録物の彩度と明度の関係を示すグラフである。図３に示すように、実施例１のイエローインクが比較例１のイエローインクよりも、同一彩度において明度が低いことが分かった。
【０１１６】
図４は、実施例１及び比較例１のマゼンタインクを用いて記録した記録物の彩度と明度の関係を示すグラフである。図４に示すように、実施例１のマゼンタインクが比較例１のイエローインクよりも、同一明度において彩度が高いことが分かった。
【０１１７】
図５は、実施例１に係る記録物の彩度と明度の関係を示すグラフである。図５に示すように、実施例１において、オレンジインクはマゼンタインクよりも、同一彩度において高明度であった。また、オレンジインクはイエローインクよりも、同一彩度において低明度であった。また、レッドインクはマゼンタインクよりも同一彩度において低明度であった。
【０１１８】
図９は、実施例１のオレンジインクと実施例２のオレンジインクを用いて記録した記録物の彩度と明度の関係を示すグラフである。図９に示すように、実施例１のオレンジインクの色相と実施例２のオレンジインクの色相に大きな違いがないことがわかった。
【０１１９】
図６は、実施例１に係る記録物のＤｕｔｙと明度の関係を示すグラフである。図６に示すように、実施例１において、同一インク付着量において、オレンジインクはマゼンタインクよりも高明度であった。また、同一インク付着量において、オレンジインクはイエローインクよりも低明度であった。また、同一インク付着量において、レッドインクはマゼンタインクよりも低明度であった。
【０１２０】
図１０は、実施例１のオレンジインクと実施例２のオレンジインクを用いて記録した記録物のDutyと明度の関係を示すグラフである。図１０に示すように、実施例１のオレンジインクと実施例２のオレンジインクとの間で同一インク付着量における明度に大きな違いがないことがわかった。
【０１２１】
さらに、粒状性、擬似輪郭、虹光、及び色再現性の評価を行った。
【０１２２】
＜粒状性の評価＞
ＰＸ−Ｇ９００に実施例又は比較例のインクセットを充填し、同一のインク重量制限値でＬＵＴを作成した。その後、「ＪＩＳ  Ｎ１  グラスと女性」の画像と任意に選択した４０種類の乳幼児の画像を写真用紙＜光沢＞に１４４４０×７２０ｄｐｉと７２０×７２０ｄｐｉとで記録し、肌の粒状性を観察した。
Ａ：粒状性が、14440×720dpiと720×720dpiで大きく変化せず、720×720dpiでも特に気にならない。
Ｂ：粒状性が、14440×720dpiと720×720dpiで大きく変化があり、720×720dpiでは粒状性が気になる。
【０１２３】
＜虹光の評価＞
ＰＸ−Ｇ９００に実施例又は比較例のインクセットを充填し、同一のインク重量制限値でＬＵＴを作成した。その後、「ＪＩＳ  Ｎ１  グラスと女性」の画像と４０種類の乳幼児の画像を写真用紙＜光沢＞に１４４４０×１４４０ｄｐｉで記録し、Ｆ１１光源を記録物から10ｃｍまたは50ｃｍ離して、様々な角度から観察した。
Ａ：10ｃｍでは緑色や赤光が少なく、50ｃｍでは緑色や赤光が全く感じられない。
Ｂ：10ｃｍでは緑色や赤光が目立ち、50ｃｍでは緑色や赤光が感じられ、気になる。
【０１２４】
＜擬似輪郭の評価＞
ＰＸ−Ｇ９００に実施例又は比較例のインクセットを充填し、同一のインク重量制限値でＬＵＴを作成した。その後、任意に選択した４０種類の朝陽と夕陽の画像を写真用紙＜光沢＞に１４４４０×１４４０ｄｐｉで記録し、黄色から赤色まで日輪の輪郭の階調性を観察した。
Ａ：日輪が階調性よく、再現されている。
Ｂ：日輪が黄色の輪、赤の輪に分断して観られる記録物があり、階調性よく、再現されていない。
【０１２５】
＜色再現性（ガマット体積）の評価＞
ＰＸ−Ｇ９００0に実施例又は比較例のインクセットを充填し、同一のインク重量制限値でＬＵＴを作成した。その後、最大の色再現を計測できる画像を写真用紙＜光沢＞に解像度１４４４０×７２０ｄｐｉにて記録し、記録物を得た。
上記のようにして測定して得られたＬ*値、ａ*値、ｂ*値から、ＣＩＥで規定するＬ*値、ａ*値、ｂ*値が全て１であるときのガマット体積を１として、ガマット体積を算出し、以下の基準で評価した。
Ａ：ガマット体積が75万以上
Ｂ：ガマット体積が75万未満
【０１２６】
上記の評価結果を表９に示す。
【０１２７】
【表９】
0005115695.tif 000014
【０１２８】
表９に示すように、実施例１及び２のインクセットは、粒状性抑制、擬似輪郭抑制、虹光抑制、及び色再現性を満足できることが分かった。
【０１２９】
実施例１及び比較例１のインクセットのパッチパターンを図７（ａ）〜（ｉ）に、実施例２及び比較例２のインクセットのパッチパターンを図１１（ａ）〜（ｉ）に示す。図７及び図１１において、（ａ）は高明度部（Ｌ＊値＝９０）における色再現面積を比較した図であり、（ｂ）は、高明度部（Ｌ＊値＝８０）における色再現面積を比較した図であり、（ｃ）は、高明度部（Ｌ＊値＝７０）における色再現面積を比較した図であり、（ｄ）は、中明度部（Ｌ＊値＝６０）における色再現面積を比較した図であり、（ｅ）は、中明度部（Ｌ＊値＝５０）における色再現面積を比較した図であり、（ｆ）は、中明度部（Ｌ＊値＝４０）における色再現面積を比較した図であり、（ｇ）は、低明度部（Ｌ＊値＝３０）における色再現面積を比較した図であり、（ｈ）は、低明度部（Ｌ＊値＝２０）における色再現面積を比較した図であり、（ｉ）は、低明度部（Ｌ＊値＝１０）における色再現面積を比較した図である。
【０１３０】
考察するに、実施例１及び２のインクセットにおいては、比較例１及び２のインクセットに比べて以下の点で優れている。
（１）イエローインクの明度が低いので、肌色において、明度を低下させるためにシアンインクを発生させる量が低減できるので、ドットが重なった場合の緑転びを抑制できる。
（２）マゼンタインクの彩度が高いので、オレンジインクやレッドインクの発生を効果的に制御できるので、擬似輪郭を抑制できる。
（３）シアンインクが二酸化チタンを含むので、干渉色の赤光が抑制でき、（１）の効果と相乗して、虹光を抑制できる。
（４）オレンジインクがマゼンタインクよりも高明度かつ高彩度、かつ、イエローインクよりも高彩度かつ低明度なので、オレンジインクを積極的に発生させても粒状性が劣化することがない。よって、イエローインクの代替としてオレンジインクを使用できるので、シアンインクのドットとイエローインクのドットが重なる頻度を効果的に低減でき、緑転びを抑制できる。また、シアンインクに対して、オレンジインクの色相角の差がほぼ180度であるので、シアンインクが発生した場合、緑転びすることなく効果的に明度を低下させることができる。
（５）レッドインクがマゼンタインクよりも高彩度かつ低明度であるが、イエローインクの明度が低いので粒状性を劣化させることがなく、及び／又は、マゼンタインクの彩度が高く、及び／又は、オレンジインクの彩度が高いので、擬似輪郭を抑制しつつ、レッドインクを発生させることができるので、肌色において、同色相で明度を低下させることができる。
（６）図１１に示すように、比較例２（細実線）は暗部のブルーの色再現性に優れるが、暗部のイエローの色再現性に劣る。そのため、高明度部から低明度部にかけての擬似輪郭が発生しやすくなるという問題が発生する可能性がある。これに対し、実施例２（塗り潰し）はそのような問題は発生しない。
【図面の簡単な説明】
【０１３１】
【図１】マゼンタインクに含まれる固溶体の好適な例の粉末Ｘ線回折分析の結果を示すグラフである。
【図２】実施例１のインクセットを用いて記録した記録物のａ*値とｂ*値の関係を示すグラフである。
【図３】実施例１及び比較例１のイエローインクを用いて記録した記録物の彩度と明度の関係を示すグラフである。
【図４】実施例１及び比較例１のマゼンタインクを用いて記録した記録物の彩度と明度の関係を示すグラフである。
【図５】実施例１に係る記録物の彩度と明度の関係を示すグラフである。
【図６】実施例１に係る記録物のＤｕｔｙと明度の関係を示すグラフである。
【図７】実施例１及び比較例１のインクセットのパッチパターンについて、色再現面積を比較した図である。
【図８】実施例１のオレンジインク組成物と実施例２のオレンジインク組成物に係る記録物の彩度と明度の関係を示すグラフである。
【図９】実施例１のオレンジインク組成物と実施例２のオレンジインク組成物に係る記録物の彩度と明度の関係を示すグラフである。
【図１０】実施例１のオレンジインク組成物と実施例２のオレンジインク組成物に係る記録物のＤｕｔｙと明度の関係を示すグラフである。
【図１１】実施例２及び比較例２のインクセットのパッチパターンについて、色再現面積を比較した図である。
【図８】
0005115695.tif 000017
【図９】
0005115695.tif 000018
【図１０】
0005115695.tif 000019
【図１１】
0005115695.tif 000020
【図１】
0005115695.tif 000021
【図２】
0005115695.tif 000022
【図３】
0005115695.tif 000023
【図４】
0005115695.tif 000024
【図５】
0005115695.tif 000025
【図６】
0005115695.tif 000026
【図７】
0005115695.tif 000027